(57)【要約】【課題】塗膜密着性と加工性に優れた引張強度が５５０ＭＰａ以上の高強度冷延鋼板を提供する。【解決手段】規定する成分組成を満たし、規定量のフェライト、ベイナイトおよび残留オーステナイトを含む複合組織鋼板であって、  ＳＥＭを用いて２０００倍で鋼板表面近傍の断面を観察したときに、任意の１０視野において幅３μｍ以下で深さ５μｍ以上のクラックが存在せず、  引張強度が５５０ＭＰａ以上で、かつ引張強度（ＴＳ：単位MPa）と伸び（Ｅｌ：単位％）が下記式（１）を満たすことを特徴とする塗膜密着性と加工性に優れた高強度冷延鋼板である。  ＴＳ×Ｅｌ≧１９０００ …（１）【選択図】なし【特許請求の範囲】
【請求項１】
質量％で（化学成分について以下同じ）、
Ｃ：１％以下（０％を含まない）、
Ｓｉ：０．１〜２％、
Ａｌ：０．０１〜３％、
Ｓｉ＋Ａｌ：１〜４％、
Ｍｎ：１〜６％
を満たし、残部が鉄および不可避不純物であり、
金属組織が、
フェライトとベイナイトの合計量：７５％以上、
フェライト：５〜８０％、
ベイナイト：５〜８０％、
残留オーステナイト：５％以上を満たす複合組織鋼板であって、
ＳＥＭを用いて２０００倍で鋼板表面近傍の断面を観察したときに、任意の１０視野において幅３μｍ以下で深さ５μｍ以上のクラックが存在せず、
引張強度が５５０ＭＰａ以上で、かつ引張強度（ＴＳ：単位MPa）と伸び（Ｅｌ：単位
％）が下記式（１）を満たすことを特徴とする塗膜密着性と加工性に優れた高強度冷延鋼板。
ＴＳ×Ｅｌ≧１９０００ …（１）
【請求項２】
下記（ａ）〜（ｄ）の工程を行なうことによって、前記クラックを発生させないようにするものである請求項１に記載の高強度冷延鋼板。
（ａ）熱間圧延の巻き取り温度を５００℃以下とし、
（ｂ）熱間圧延後、液温が７０〜９０℃で５〜１６質量％の塩酸に４０秒間以上浸漬し、
（ｃ）連続焼鈍時の露点を−４０℃以下とし、
（ｄ）連続焼鈍時の冷却方法として、水を使用しないＧＪ（ガス吹き付けによる冷却）かＲＱ（水冷ロール抜熱による冷却）を採用するか、ミスト冷却の場合には、鋼板温度が５５０℃以下である状態から、該ミスト冷却を行う。
【請求項３】
更に他の元素として、
Ｃｒ：０．０１〜１％、
Ｍｏ：０．０１〜１％、
Ｔｉ：０．００５〜０．１％、
Ｎｂ：０．００５〜０．１％、
Ｖ：０．０００５〜０．１％、
Ｐ：０．００５〜０．１％、および
Ｂ：０．０００３〜０．０１％
よりなる群から選択される１種以上を含有する請求項１または２に記載の高強度冷延鋼板。
【請求項４】
請求項１〜３のいずれかに記載の高強度冷延鋼板を製造する方法であって、
請求項１〜３のいずれかに記載の組成を満足する鋼を用い、下記（ａ）〜（ｄ）の工程を行なうことによって、請求項１に記載のクラックを発生させないようにするものであることを特徴とする高強度冷延鋼板の製造方法。
（ａ）熱間圧延の巻き取り温度を５００℃以下とし、
（ｂ）熱間圧延後、液温が７０〜９０℃で５〜１６質量％の塩酸に４０秒間以上浸漬し、
（ｃ）連続焼鈍時の露点を−４０℃以下とし、
（ｄ）連続焼鈍時の冷却方法として、水を使用しないＧＪ（ガス吹き付けによる冷却）かＲＱ（水冷ロール抜熱による冷却）を採用するか、ミスト冷却の場合には、鋼板温度が５５０℃以下である状態から、該ミスト冷却を行う。
【発明の詳細な説明】
【技術分野】
【０００１】
本発明は、塗膜密着性と加工性に優れた高強度冷延鋼板に関するものであり、殊に、優れた塗膜密着性を有すると共に、引張強度が５５０ＭＰａ以上で優れた加工性を発揮する自動車部品用鋼板等として最適な冷延鋼板（残留オーステナイト含有鋼板）に関するものである。
【背景技術】
【０００２】
自動車の燃費向上や軽量化を背景に鋼材の高強度化が求められており、冷延鋼板の分野でもハイテン化（高硬度化）が進んでいる。一方、冷延鋼板は部品製造時にプレス成形が施されるため、伸び等の延性を十分確保することが前提となる。高強度化を図るには合金元素の添加が有効であるが、該合金元素量の増加に伴い、延性は低下する傾向にある。
【０００３】
しかし上記合金元素の中でも、Ｓｉは延性低下の比較的小さい元素であり、延性を確保しつつ高強度化を図るのに有効な元素である。ところがＳｉ含有量が増加すると、化成処理性が劣化して塗装後の塗膜密着性が低下する。そのため化成処理性が重視される場合にはＳｉ含有量の低減を余儀なくされていた。またＳｉ含有量が増加すると、鋼板表面に生成するＳｉ含有粒界酸化物を原因とするクラックが発生し易くなり、これが塗膜密着性を劣化させる要因となっていた。
【０００４】
これまで機械的特性と化成処理性を両立させる技術としては、クラッド材を鋼板表面に被覆し、鋼板表面に低Ｓｉ濃度層を設けることで化成処理性を高め、内部の高Ｓｉ濃度層で機械的特性を確保する技術がある（例えば特許文献１）。しかしクラッド構造としなければならないため、製造工程が複雑になりコストアップにつながるという問題点がある。
【０００５】
また、化成処理性を阻害するＳｉが表面に濃化しないよう特殊な合金元素を添加する従来技術もある（例えば特許文献２や特許文献３）。この方法では、ＮｉやＣｕを添加することで鋼板表層へのＳｉ濃化を抑制し、化成処理性を確保している。しかし該方法では、高価なＮｉやＣｕを使用するためコストアップを招くという問題がある。
【０００６】
またこれらの方法で用いられている鋼材は、Ｃ含有量が０．００５％以下と低濃度であり、再結晶温度を規定して集合組織を制御することによって、深絞り性の向上を図ったいわゆるＩＦ鋼板に関するものであるが、この様にＣ量の非常に少ないＩＦ鋼板で、本発明が意図する様な高強度を達成することは難しい。
【０００７】
特許文献４では、ＮｂＣを析出させ、これをりん酸亜鉛結晶の核生成サイトとして活用することで化成処理性を確保している。しかしこの技術も、０．０２％以下の低Ｃ濃度域で集合組織を制御することで深絞り性を確保した技術であり、上記ＩＦ鋼に比べると若干Ｃ濃度は高いものの、強度不足は否めない。
【０００８】
特許文献５では、表層のＳｉＯ2／Ｍｎ2ＳｉＯ4比率を規定することで化成処理性を確保した残留オーステナイト含有鋼板が提案されている。この技術では、表層酸化物を制御したりＳｉ／Ｆｅの元素比率を制御するため、連続焼鈍後の表面を酸洗またはブラシ処理してＳｉ酸化物を除去するか、またはＡｃ1変態点以上の温度で露点を−３０℃以上に調整し、Ｓｉ酸化物の生成量を抑える必要がある。
【０００９】
しかし上記酸洗やブラシ処理を行うと、工程数の増大により製造コストの上昇を招く。また露点制御は、連続焼鈍炉内で行われるが、文献に示された実施例を見る限り、該露点を制御したとしても最表層におけるＳｉＯ2／Ｍｎ2ＳｉＯ4比率は１．０程度であり、化成処理皮膜結晶の生成を阻害するＳｉＯ2がＭｎ2ＳｉＯ4と同程度生じていることから、化成処理性が十分に改善されているとは言い難い。
【００１０】
特許文献６では、ＸＰＳで鋼板表面を観察し、酸化物を構成するＳｉとＭｎの比（Ｓｉ／Ｍｎ）を１以下に抑えて化成処理性を高める技術が提案されている。
【００１１】
Ｓｉ／Ｍｎ比が１以下である鋼として、例えばＳｉ量がほぼゼロの軟鋼やＳｉ量が０．１％以下の鋼板が化成処理性に優れていることは一般に知られている。しかし上述の通り、強度と延性を共に高めるにはＳｉをある程度含有させる必要があり、Ｓｉ量を低減してＳｉ／Ｍｎ比を１以下にするには限界がある。また適量のＳｉ量を確保しつつＭｎ量を制御してＳｉ／Ｍｎ比を１以下にした場合でも、良好な化成処理性を発揮する鋼板が安定して得られるとは限らない。
【００１２】
ところで強度と延性の両特性を同時に高め得る鋼板として、組織中に残留オーステナイト（γR）を生成させ、加工変形中にγRが誘起変態（歪み誘起変態：ＴＲＩＰ）することで延性が向上する残留オーステナイト鋼板が知られており、この残留オーステナイトを室温で安定的に存在させる一般的な方法として、Ｓｉを約１〜２％含有させる方法と、Ｓｉの代わりにＡｌを約１〜２％含有させる方法がある。
【００１３】
上記Ｓｉを積極的に含有させる方法では、強度と延性を同時に高めることができるが、鋼板表面にＳｉ系酸化皮膜が生成し易いため化成処理性に劣る。一方、Ａｌを積極的に含有させる方法では、化成処理性の比較的良好な鋼板が得られるが、強度や延性は前記Ｓｉ含有鋼に劣る。また、Ａｌは強化能を有する元素でないため、強度を高めるにはＣ、Ｍｎなどの強化元素を多量に添加する必要があり、溶接性等が劣化する原因となる。
【００１４】
また機械的特性を向上させる観点から、ＳｉとＡｌをどちらも積極的に添加した残留オーステナイト含有鋼板が提案されている（例えば特許文献７）。しかし該鋼板も、多量に添加されたＳｉに起因して鋼板表面にＳｉ系酸化皮膜が生成し易く、化成処理性に劣るものと考えられる。
【先行技術文献】
【特許文献】
【００１５】
【特許文献１】特開平５−７８７５２号公報
【特許文献２】特許第２９５１４８０号公報
【特許文献３】特許第３２６６３２８号公報
【特許文献４】特許第３０４９１４７号公報
【特許文献５】特開２００３−２０１５３８号公報
【特許文献６】特開平４−２７６０６０号公報
【特許文献７】特開平５−１１７７６１号公報
【発明の概要】
【発明が解決しようとする課題】
【００１６】
本発明は上記事情に鑑みてなされたものであって、その目的は、優れた塗膜密着性を有すると共に、引張強度が５５０ＭＰａ以上で優れた加工性を発揮する冷延鋼板を提供することにある。
【課題を解決するための手段】
【００１７】
本発明に係る高強度冷延鋼板とは、質量％で（化学成分について以下同じ）、Ｃ：１％以下（０％を含まない）、Ｓｉ：０．１〜２％、Ａｌ：０．０１〜３％、Ｓｉ＋Ａｌ：１〜４％、Ｍｎ：１〜６％、Ｓｉ／Ｍｎ≦０．４を満たし、
金属組織が、占積率で（金属組織について以下同じ）、フェライトとベイナイトの合計量：７５％以上、フェライト：５〜８０％、ベイナイト：５〜８０％、残留オーステナイト：５％以上を満たす複合組織鋼板であって、
引張強度が５５０ＭＰａ以上で、かつ引張強度（ＴＳ：単位MPa）と伸び（Ｅｌ：単位％）が上記式（１）を満たすと共に、
（I）鋼板表面（平面視する場合をいう）において、ＭｎとＳｉの原子比（Ｍｎ／Ｓｉ）が０．５以上である長径０．０１μｍ以上５μｍ以下のＭｎ−Ｓｉ複合酸化物が１０個／１００μｍ2以上存在し、かつＳｉを主体とする酸化物の鋼板表面被覆率が１０％以下であるところに特徴を有する（以下「本発明鋼板１」ということがある）。
ＴＳ×Ｅｌ≧１９０００  …（１）
尚、上記Ｓｉを主体とする酸化物とは、酸化物を構成する酸素以外の元素のうちＳｉが原子比で６７％超を占めるものをいう。また当該酸化物は、分析の結果、非晶質であると考えられる。
【００１８】
Ｓｉを主体とする酸化物の鋼板表面被覆率は、後述する実施例で示す通り、抽出レプリカ法で処理したサンプルをＴＥＭ（transmission electron microscope）で観察し、ＥＤＸ（Energy Dispersive X-ray）分析でＳｉ、Ｏ（酸素）、Ｍｎ、Ｆｅのマッピングおよび定量分析を行い、このデータを用いて画像解析法により求めた。尚、抽出レプリカのＴＥＭ観察が煩雑であれば、ＡＥＳ（auger electron spectroscopy）を用いて倍率：２０００〜５０００倍でＳｉ、Ｏ、ＭｎおよびＦｅについて表面マッピングを行い、そのデータを画像解析してもよい。
【００１９】
上記課題を解決し得た本発明の別の鋼板は、Ｃ：１％以下（０％を含まない）、
Ｓｉ：０．１〜２％、Ａｌ：０．０１〜３％、Ｓｉ＋Ａｌ：１〜４％、Ｍｎ：１〜６％を満たし、
金属組織が、フェライトとベイナイトの合計量：７５％以上、フェライト：５〜８０％、ベイナイト：５〜８０％、残留オーステナイト：５％以上を満たす複合組織鋼板であって、
引張強度が５５０ＭＰａ以上で、かつ引張強度（ＴＳ：単位MPa）と伸び（Ｅｌ：単位％）が上記式（１）を満たすと共に、
（II）ＳＥＭ（scanning electron microscope）を用いて２０００倍で鋼板表面近傍の断面を観察したときに、任意の１０視野において幅３μｍ以下で深さ５μｍ以上のクラックが存在しないところに特徴を有している（以下「本発明鋼板２」ということがある）。
【００２０】
尚、上記クラックの幅および深さとは、ＳＥＭ（日立製作所製  Ｓ−４５００）を用いて２０００倍で鋼板断面の表面近傍を観察したときの、図１（鋼板断面概略図）に示す部分をいうものとする。
【００２１】
上記課題を解決し得た本発明の更に別の鋼板は、Ｃ：１％以下（０％を含まない）、Ｓｉ：０．１〜２％、Ａｌ：０．０１〜３％、Ｓｉ＋Ａｌ：１〜４％、Ｍｎ：１〜６％、Ｓｉ／Ｍｎ≦０．４を満たし、
金属組織が、フェライトとベイナイトの合計量：７５％以上、フェライト：５〜８０％、ベイナイト：５〜８０％、残留オーステナイト：５％以上を満たす複合組織鋼板であって、
引張強度が５５０ＭＰａ以上で、かつ引張強度（ＴＳ：単位MPa）と伸び（Ｅｌ：単位％）が上記式（１）を満たすと共に、上記要件（I）および（II）を満たすところに特徴を有している（以下「本発明鋼板３」ということがある）。
【発明の効果】
【００２２】
本発明によれば、優れた塗膜密着性を発揮すると共に、引張強度が５５０ＭＰａ以上で優れた加工性を発揮する自動車用に最適な鋼板を、クラッドを構成したり高価な元素を添加することなく効率良く実現できる。
【図面の簡単な説明】
【００２３】
【図１】鋼板断面におけるクラックを模式的に示した図である。
【図２】実施例における製造工程（一部）を示す図である。
【図３】実施例におけるＮｏ．２２（比較例）のＴＥＭ観察写真（抽出レプリカ，倍率：１５０００倍）である。
【図４】実施例におけるＮｏ．２２（比較例）の鋼板表面（化成処理後）のＳＥＭ観察写真である。
【図５】実施例におけるＮｏ．２（本発明例）のＴＥＭ観察写真（抽出レプリカ，倍率：１５０００倍）である。
【図６】実施例におけるＮｏ．２（本発明例）の鋼板表面（化成処理後）のＳＥＭ観察写真である。
【発明を実施するための形態】
【００２４】
塗膜密着性と加工性に優れた引張強度が５５０ＭＰａ以上の鋼板を得るべく検討したところ、特に、優れた塗膜密着性を確保するには、下記要件（I）および／または（II）を満足させればよいことを見出し本発明に想到した。更にこれらの要件を満足させると共に、５５０ＭＰａ以上の引張強度において優れた加工性を確保するための成分組成や製造条件についても検討を行った。
【００２５】
（I）鋼板表面（平面視する場合をいう）において、
(i）ＭｎとＳｉの原子比（Ｍｎ／Ｓｉ）が０．５以上である長径０．０１μｍ以上５μｍ以下のＭｎ−Ｓｉ複合酸化物を１０個／１００μｍ2以上存在させ、かつ
(ii）Ｓｉを主体とする酸化物（酸化物を構成する酸素以外の元素のうちＳｉが原子比で６７％超を占める酸化物）の鋼板表面被覆率を１０％以下とする。
（II）ＳＥＭを用いて２０００倍で鋼板表面近傍の断面を観察したときに、任意の１０視野において、幅３μｍ以下で深さ５μｍ以上のクラックが存在しないようにする。
【００２６】
以下、まず上記要件（I)，(II）を規定した理由について詳述する。
【００２７】
＜鋼板表面におけるＭｎとＳｉの原子比（Ｍｎ／Ｓｉ）が０．５以上である長径０．０１〜５μｍのＭｎ−Ｓｉ複合酸化物：１０個／１００μｍ2以上＞
本発明者らは、塗膜密着性に優れた高強度鋼板を得るべく以前から研究を進めており、Ｓｉを比較的多く含む鋼板の化成処理性向上技術について、既に提案している（特願２００３−１０６１５２号）。この技術は、焼鈍雰囲気を制御することで、化成処理性に悪影響を及ぼす非晶質のＳｉ酸化物を細かく分散させることにより化成処理性の向上を図ったものである。しかしＳｉ濃度の比較的低い領域では、主な酸化物として、非晶質のＳｉ酸化物ではなくＭｎ−Ｓｉ複合酸化物が生成する。この複合酸化物も、非晶質のＳｉ酸化物と同様に塗膜密着性を低下させると考えられる。そこで、該Ｍｎ−Ｓｉ複合酸化物を化成処理性の向上に積極的に活用することはできないかと考え、その線に沿って研究を進めてきた。
【００２８】
その結果、鋼板表層部に形成される鉄系酸化物基地中に、該Ｍｎ−Ｓｉ複合酸化物を微細分散させて、後述する通り、りん酸亜鉛結晶の核生成サイトとして作用する「酸化物界面の電気化学的不均一場」を形成することで、化成処理性を高めることができた。本発明で規定するＭｎ−Ｓｉ複合酸化物が、りん酸亜鉛結晶の生成核に有効である理由は明確ではないが、次の様に考えられる。
【００２９】
化成処理工程において、りん酸亜鉛結晶は、例えば結晶粒界や予め表面調整処理時に鋼板表面に付着させたＴｉコロイド周辺などに形成される「電気化学的不均一場」に生成し易いことが知られている。そして本発明においても、Ｍｎ−Ｓｉ複合酸化物の周辺に電気化学的な不均一場が形成されることで、化成処理時にりん酸亜鉛結晶が付着しやすくなり良好な化成処理性が発揮されるものと考えられる。
【００３０】
化成処理後のりん酸亜鉛結晶は、塗膜密着性の観点から数μｍ以下であることが好ましいとされている。よって上述の電気化学的不均一場も、数μｍオーダーまたはそれ以下であることが望ましいと考えられる。そこでＭｎとＳｉの原子比（Ｍｎ／Ｓｉ）が０．５以上である長径０．０１μｍ以上５μｍ以下のＭｎ−Ｓｉ複合酸化物を１００μｍ2に１０個以上存在させて（平均して１０μｍ2に１個以上存在させて）、該複合酸化物粒子の平均粒子間隔が数μｍとなるようにし、上記サイズの電気化学的不均一場が形成されやすい状態とした。
【００３１】
尚、存在する全てのＭｎ−Ｓｉ複合酸化物において、電気化学的不均一場が有効に形成されるとは限らないので、好ましくは１００μｍ2あたり５０個以上、より好ましくは１００個以上、さらに好ましくは１５０個以上の上記Ｍｎ−Ｓｉ複合酸化物を存在させるのがよい。該Ｍｎ−Ｓｉ複合酸化物としては、例えばＭｎ2ＳｉＯ4が挙げられ、鋼中Ａｌ含有量が高い場合には、Ａｌを含むＭｎ−Ｓｉ−Ａｌ複合酸化物の形態を取る場合もある。また観察できるＭｎ−Ｓｉ複合酸化物のサイズは、５０ｎｍ程度が限界であると思われる。
【００３２】
＜Ｓｉを主体とする酸化物の鋼板表面被覆率：１０％以下＞
りん酸亜鉛結晶の生成核として有効なＭｎ−Ｓｉ複合酸化物を適量存在させても、化成処理を阻害するその他の物質が存在すれば、優れた化成処理性は発揮されず、結果として塗膜密着性に劣るものとなる。
【００３３】
上述した様に、Ｓｉを主体とする酸化物（酸化物を構成する酸素以外の元素のうちＳｉが原子比で６７％超を占める酸化物）が鋼板表面に存在すると、当該部位には、りん酸亜鉛結晶が生成せず化成処理性が著しく低下する。そこで、Ｓｉを主体とする酸化物の鋼板表面被覆率を１０％以下とした。
【００３４】
尚、本発明者らは、上述の通りＳｉを主体とする酸化物を細かく分散させて化成処理性を高める技術を提案しているが、Ｍｎ−Ｓｉ複合酸化物の前記作用を活用する本発明においては、Ｓｉを主体とする酸化物を極力存在させない方が好ましいことがわかった。よってＳｉを主体とする酸化物の鋼板表面被覆率は、５％以下に抑えることがより好ましく、最も好ましくは０％である。
【００３５】
＜ＳＥＭを用いて2000倍で鋼板表面近傍の断面を観察したときに、任意の10視野において、幅３μｍ以下で深さ５μｍ以上のクラックが存在しないこと＞
鋼板表面に鋭利なクラックが存在すると、化成処理時に当該部位にりん酸亜鉛結晶が付着せず、その結果、当該部位の腐食が進行しやすくなり、塗膜密着性が低下すると考えられる。つまり塗膜密着性を高めるには、りん酸亜鉛結晶の付着しない鋭利なクラックを極力抑制することが重要となる。
【００３６】
本発明者らは、既に、Ｓｉと酸素を含む線状化合物（幅３００ｎｍ以下）の存在深さを１０μｍ以下にすることで塗膜密着性を高める技術を提案している。該技術では、連続焼鈍後に酸洗を施さないことを前提としているが、鋼板にはむしろ連続焼鈍後に酸洗を施す場合の方が多く、その場合には、線状酸化物が除去されてクラックが生じる。
【００３７】
クラック深さと線状酸化物の定量的な関係は明確でないが、線状酸化物が、上記の通り酸溶解されるか、又は機械的に脱落してクラックが生じると考えられ、上記線状酸化物が除去されたあとも、酸等によりクラック部分の溶解が進むので、線状酸化物の存在深さよりも該酸化物の除去後に形成されるクラックの方が深いと考えられる。
【００３８】
そこで本発明では、上記提案済の技術のように線状酸化物の存在深さを規定するよりも、クラックを制御する方が塗膜密着性をより確実に高めることができると考え、制御すべきクラックの形態について調べたところ、クラックの幅が、りん酸亜鉛結晶粒径と同程度かそれ以下であると、該クラックにりん酸亜鉛結晶が付着し難く、また、特に深さが５μｍ以上のクラックにはりん酸亜鉛結晶が付着し難いことから、幅３μｍ以下でかつ深さが５μｍ以上のクラックを抑制の対象とした。
【００３９】
そして上記クラックが、ＳＥＭを用いて２０００倍で鋼板表面近傍の断面を観察したときに、任意の１０視野において存在しないことを要件とした。
【００４０】
本発明では、上記Ｍｎ−Ｓｉ複合酸化物を効率良く析出させると共に規定するクラックを抑制し、また高強度鋼板としての特性を備えるため化学成分を下記の通り規定した。
【００４１】
＜Ｓｉ(質量％)／Ｍｎ(質量％)≦０．４＞
上述の通り、Ｓｉを主体とする酸化物は、化成処理性に悪影響を及ぼすため、該酸化物を細かく分散させるよりも極力抑制する方が好ましい。そこで本発明者らは、鋼中Ｓｉ含有量（質量％）と鋼中Ｍｎ含有量の比率（Ｓｉ／Ｍｎ）を０．４以下とすることで、Ｓｉを主体とする酸化物を抑制し、化成処理性を高めることとした。Ｓｉ／Ｍｎは好ましくは０．３以下である。
【００４２】
＜Ｃ：１％以下（０％を含まない）＞
Ｃは強度確保に必要な元素であり、０．０５％以上含有させるのが好ましいが、過剰に存在すると溶接性が低下する。よってＣ含有量は１％以下に抑える。好ましくは０．２３％以下、更に好ましくは０．１８％以下である。
【００４３】
＜Ｓｉ：０．１〜２％＞
Ｓｉは、オーステナイトへのＣ濃縮を促進させ、室温でオーステナイトを残留させて優れた強度−延性バランスを確保するのに有効な元素である。この様な効果を十分に発揮させるには、Ｓｉを０．１％以上、好ましくは０．５％以上含有させる。一方、Ｓｉ含有量が過剰になると、固溶強化作用が過大となって圧延負荷が増大するため２％以下に抑える。好ましくは１．５％以下である。
【００４４】
＜Ａｌ：０．０１〜３％＞
Ａｌは、脱酸作用を有する元素であり、Ａｌ脱酸を行う場合にＡｌ含有量が０．０１％未満だと溶鋼段階で十分な脱酸ができず、余剰の酸素が、ＭｎＯ、ＳｉＯ2等の酸化物系介在物として鋼中に多量に存在し、局部的な加工性の低下を引き起こす可能性がある。またＡｌは、Ｓｉと同様にオーステナイトへのＣ濃縮を促進させ、室温でオーステナイトを残留させて、優れた強度−延性バランスを確保するのに有効な元素であり、この様な効果を発揮させる観点からも０．０１％以上のＡｌを含有させるのがよい。好ましくは０．２％以上である。一方、Ａｌ含有量が過剰になると、残留オーステナイト確保の効果が飽和するだけでなく、鋼の脆化やコストアップを招くので、３％以下（好ましくは２％以下）に抑える。
【００４５】
＜Ｓｉ＋Ａｌ：１〜４％＞
残留オーステナイトを十分に確保して優れた加工性を安定的に発揮させるには、ＳｉとＡｌを合計で１％以上（好ましくは合計で１．２％以上）含有させるのがよい。しかしＳｉとＡｌが過剰に存在しても、鋼自体が脆化しやすくなるので合計で４％以下（好ましくは３％以下）に抑える。
【００４６】
＜Ｍｎ：１〜６％＞
Ｍｎは強度確保に必要な元素であり、また残留オーステナイトを確保して加工性を高めるのにも有効な元素である。このような効果を発揮させるため１％以上、好ましくは１．３％以上含有させる。しかし過剰になると延性と溶接性が共に劣化するため、６％以下、好ましくは３％以下に抑える。
【００４７】
本発明で規定する含有元素は上記の通りであり、残部成分は実質的にＦｅであるが、鋼中に、原料、資材、製造設備等の状況によって持ち込まれる元素として０．０１％以下のＮ（窒素）、０．０１％以下のＯ（酸素）等の不可避不純物が含まれることが許容されるのは勿論のこと、前記本発明の作用に悪影響を与えない範囲で、更に他の元素としてＣｒ、Ｍｏ、Ｔｉ、Ｎｂ、Ｖ、Ｐ、Ｂを積極的に含有させることも可能である。
【００４８】
即ちＣｒ、Ｍｏ、Ｔｉ、Ｎｂ、Ｖ、Ｐ、Ｂは、鋼板の強度を高める観点から添加してもよく、それぞれＣｒ：０．０１％以上、Ｍｏ：０．０１％以上、Ｔｉ：０．００５％以上、Ｎｂ：０．００５％以上、Ｖ：０．０００５％以上、Ｐ：０．００５％以上、Ｂ：０．０００３％以上含有させてもよいが、過剰に添加すると加工性の低下を招くため、Ｃｒ、Ｍｏはそれぞれ１％以下、Ｔｉ、Ｎｂ、Ｐ、Ｖはそれぞれ０．１％以下、Ｂは０．０１％以下に抑えることが好ましい。
【００４９】
本発明は、鋼板の母相組織がフェライトとベイナイトであり、かつ該組織中に残留オーステナイト（γR）が存在し、加工変形中に該γRが誘起変態（歪み誘起変態：ＴＲＩＰ）することで、優れた延性を示す所謂ＴＲＩＰ鋼板を対象とするものである。
【００５０】
フェライトとベイナイトの合計量は７５％以上であり、好ましくは８０％以上であるが、その上限は、後記する残留オーステナイト量とのバランスによって制御され、所望の高い加工性が得られる様、適切に調整することが推奨される。尚、本発明における「フェライト」とは、ポリゴナルフェライト、即ち、転位密度の少ないフェライトを意味する。上記母相組織のうち、フェライトは延性確保に寄与する組織であり、またベイナイトは強度確保に寄与する組織であり、強度と延性の観点からこれらを適切な面積比率に保つ必要があり、いずれかが多過ぎても少な過ぎても好ましくない。よって、フェライトおよびベイナイトはそれぞれ５〜８０％の範囲内とする。好ましくはフェライトを３０％以上とするのがよく、またベイナイトの上限を５０％とすることが好ましい。
【００５１】
また上述の通り、本発明の鋼板は、優れた延性を発揮させるべく残留オーステナイトを５％以上、好ましくは７％以上含むものである。一方、残留オーステナイトが過剰に存在すると、遅れ破壊などに代表される水素脆性に対する感受性が高くなるので、２５％以下に抑えるのが好ましい。
【００５２】
上記組織のみ（即ち、フェライト、ベイナイトおよび残留オーステナイト）からなるものの他、本発明の製造過程で必然的に残存し得るマルテンサイトが、本発明の作用を損なわない範囲で含まれる場合もある。しかし、該マルテンサイトは占積率で５％以下に抑えるのがよい。
【００５３】
本発明の鋼板は、前記基本成分を満たす鋼板であって、前記金属組織を有し、かつ特性として、
・引張強度が５５０ＭＰａ以上（特に、５９０ＭＰａ以上）でかつ、
・引張強度（ＴＳ：単位MPa）と伸び（Ｅｌ：単位％）が下記式（１）を満足する。下記式（１）の右辺が特に２１０００以上であるものは、強度と加工性のバランスに優れており好ましい。
ＴＳ×Ｅｌ≧  １９０００  …（１）
化成処理性を高めるべく、上記要件（I）として規定する通り鋼板表面に析出する酸化物の形態を制御するには、成分組成を満足させる他、製造工程において、熱間圧延後に、液温が７０〜９０℃で５〜１６質量％の塩酸に４０秒間以上（好ましくは６０秒間以上）浸漬し、かつ連続焼鈍時の露点を−４０℃以下（好ましくは−４５℃以下）に抑えることが有効である。尚、塩酸への浸漬時間は、塩酸浴が複数設置され、断続的に浸漬する場合には、浸漬時間の合計が４０秒間以上であればよい。
【００５４】
また上記要件（II）として規定する通り、クラックを発生させないようにするには、成分組成を満足させる他、製造工程において、熱間圧延の巻き取り温度を５００℃以下（好ましくは４８０℃以下）とし、かつ熱間圧延後、液温が７０〜９０℃で５〜１６質量％の塩酸に４０秒間以上（好ましくは６０秒間以上）浸漬し、かつ連続焼鈍時の露点を−４０℃以下（好ましくは−４５℃以下）とし、更に連続焼鈍時の冷却方法として、水を使用しないＧＪ（ガス吹き付けによる冷却）かＲＱ（水冷ロール抜熱による冷却）を採用するか、ミスト冷却の場合には、鋼板温度が５５０℃以下（好ましくは４５０℃以下）である状態から、該ミスト冷却を行うようにすることが有効である。
【００５５】
本発明は、その他の製造条件まで規定するものでなく、通常行われている通り、溶製後に鋳造し熱間圧延を行えばよい。また後述する実施例では連続焼鈍後に酸洗を行っているが、該酸洗の有無も問わない。また、焼鈍後の鋼材あるいは焼鈍後に酸洗した鋼材に、微量のＮｉフラッシュめっきを行えば、化成処理皮膜を微細にする効果があり有効である。
【実施例】
【００５６】
以下、実施例を挙げて本発明をより具体的に説明するが、本発明はもとより下記実施例によって制限を受けるものではなく、前・後記の趣旨に適合し得る範囲で適当に変更を加えて実施することも可能であり、それらはいずれも本発明の技術的範囲に含まれる。
【００５７】
表１に示す化学成分組成の鋼材を溶製し、鋳造して得られたスラブを用いて熱間圧延を行いその後酸洗を行った。製造条件を表２に示す。尚、酸洗は、温度が７０〜９０℃で濃度が１０〜１６質量％の塩酸水溶液を用いて行った。その後、冷間圧延を行い、１．４ｍｍ厚の鋼板を得た。そして図２に示す方法で得られた鋼板に連続焼鈍を施した。連続焼鈍における均熱・徐冷後の冷却は、汽水（ミスト）冷却、ガス吹き付けによる冷却（ＧＪ）、水冷ロール抜熱による冷却（ＲＱ）のいずれかの方法で行い、上記冷却後には図２に示す通り焼き戻しを行った。尚、汽水（ミスト）冷却の場合は、焼き戻し後に、液温：５０℃で濃度：５質量％の塩酸に５秒間浸漬（酸洗）した。表２の加熱温度、徐冷終点温度、焼き戻し温度は図２に示す箇所での温度を示している。また露点は連続焼鈍炉の雰囲気露点である。
【００５８】
得られた鋼板の金属組織を次の様にして調べた。即ち、鋼板をレペラー腐食し、光学顕微鏡（倍率１０００倍）観察により組織を同定した後、光学顕微鏡写真（倍率１０００倍）におけるフェライトの面積率を算出した。残留オーステナイトの面積率はＸＲＤ（Ｘ線回折分析装置）で求めた。またベイナイトの面積率は、前記フェライトおよび残留オーステナイトの残部（マルテンサイトやその他の組織を含む）として求めた。
【００５９】
また得られた鋼板を用いて、機械的特性および塗膜密着性を評価した。機械的特性は、ＪＩＳ５号試験片を採取して測定し、引張強度（ＴＳ）、Ｅｌ（全伸び）および降伏点（ＹＰ）を求め、引張強度（ＴＳ）が５５０ＭＰａ以上で、かつ引張強度と伸びの積（ＴＳ×Ｅｌ）が１９０００以上の場合を、機械的特性に優れていると評価した。
【００６０】
塗膜密着性として、化成処理性とクラックの有無を調べた。化成処理性は、鋼板表面の酸化物の状態を下記の様にして調べ、かつ下記条件で化成処理を行って化成処理後の鋼板表面を１０００倍でＳＥＭ観察し、１０視野のりん酸亜鉛結晶の付着状態を調べた。そして１０視野全てにおいてりん酸亜鉛結晶が均一に付着している場合を「○」、りん酸亜鉛結晶の付着していない部分が１視野でも存在する場合を「×」と評価した。その結果を表３に示す。
・化成処理液：日本パーカライジング社製  パルボンド  Ｌ  ３０２０
・化成処理工程：脱脂  →  水洗  →  表面調整  →  化成処理
Ｍｎ−Ｓｉ酸化物の個数は、鋼材表面の抽出レプリカ膜を作製し、これを１５０００倍でＴＥＭ観察し（日立製作所製  Ｈ−８００）、任意の２０視野の平均個数（１００μｍ２あたり）を調べた。
【００６１】
Ｓｉを主体とする酸化物の鋼板表面被覆率は、抽出レプリカ法で処理したサンプルをＴＥＭで観察し、画像解析法で被覆率を求めた。尚、抽出レプリカ法は、下記（ａ）〜（ｄ）の手順に添って行った。
（ａ）鋼材の表面にカーボンを蒸着させる。
（ｂ）サンプル平面上に２〜３ｍｍ角の碁盤目状の切れ目を入れる。
（ｃ）１０％アセチルアセトン−９０％メタノールエッチング液で腐食させてカーボンを浮上させる。
（ｄ）アルコール中に保存して観察に用いる。
【００６２】
この様に処理したサンプルを用いてＴＥＭにて、倍率１５０００倍で１０視野分の写真（１３ｃｍ×１１ｃｍ）を撮影し、Ｓｉを主体とする酸化物（酸化物を構成する酸素以外の元素のうちＳｉが原子比で６７％を超えるもの）の面積を測定し、Ｓｉを主体とする酸化物の被覆率を求めた。
【００６３】
またクラックの有無は、ＳＥＭ（日立製作所製  Ｓ−４５００）を用いて２０００倍で、鋼板断面の表面近傍における任意の１０視野（１視野：１３ｃｍ×１１ｃｍ）を観察して調べた。
【００６４】
【表１】
2011102437.tif 000002
【００６５】
【表２】
2011102437.tif 000003
【００６６】
【表３】
2011102437.tif 000004
【００６７】
表１〜３から、以下の様に考察できる（尚、下記Ｎｏ．は実験Ｎｏ．を示す）。即ちＮｏ．３１、３３は、本発明鋼板１としての規定要件を満たしているため化成処理性に優れており、塗膜密着性に優れている。該実施例において、クラックを抑制してより優れた塗膜密着性を確保するには、製造条件として特に巻取温度や徐冷終了温度を制御するのがよいことがわかる。
【００６８】
Ｎｏ．２１、２２は、本発明鋼板２として規定する要件を満たしているため、クラックが発生しておらず、塗膜密着性に優れた鋼板が得られている。該実施例において、化成処理性を確保して塗膜密着性をより高めるには、成分組成を制御して鋼板表面に析出する酸化物の形態を規定の通りにするのがよい。
【００６９】
またＮｏ．１〜１６、２３、２５、２６、３２は、本発明鋼板３で規定する要件（即ち、本発明鋼板１および本発明鋼板２で規定する要件）を満足しているため、優れた化成処理性を確保でき、かつクラックの発生が抑制されて優れた塗膜密着性を発揮する。
【００７０】
これらに対し、Ｎｏ．１７〜２０，２４，２７〜３０は、本発明鋼板１〜３の要件をいずれも満たしておらず、塗膜密着性に優れていないか、強度−延性バランスに優れておらず、高強度でかつ優れた加工性を発揮するものが得られていない。
【００７１】
Ｎｏ．１７〜２０は、本発明で規定する成分組成を満足しないため、機械的特性に劣るか塗膜密着性に劣る結果となった。即ち、Ｎｏ．１７はＳｉ量が少なく、Ｎｏ．２０はＳｉとＡｌの合計量が少ないため、いずれも残留オーステナイトを十分に確保できず、強度−延性バランスに劣るものとなった。またＮｏ．１８は、Ｓｉ量が過剰であり、Ｓｉ／Ｍｎ比も上限を超えているため、規定する鋼板表面とならず、塗膜密着性に劣る結果となった。
【００７２】
Ｎｏ．１９はＭｎ量が少ないため、残留オーステナイトを十分に確保できず、強度−延性バランスに劣っており、また規定するＭｎ−Ｓｉ複合酸化物を確保できず、化成処理性にも劣る結果となった。
【００７３】
Ｎｏ．２４、２７〜３０は、推奨する条件で製造せず、本発明で規定する酸化物の形態でないため化成処理性に劣っており、またクラックも発生して塗膜密着性に劣っている。
【００７４】
即ち、Ｎｏ．２４は、徐冷終点温度が比較的高い状態からミスト冷却を行っており、この様に高温で水蒸気雰囲気に曝すことで、表面と粒界のどちらにもＳｉ主体の酸化物が多量に生成したため化成処理性に劣る結果となった。また、その後の酸洗工程で上記酸化物が溶解してクラックが発生したため塗膜密着性に著しく劣るものとなった。
【００７５】
Ｎｏ．２７、３０は、巻取温度が比較的高いため熱延でのＳｉ表面濃化が助長され、Ｎｏ．２８は、酸洗時間が短いため濃化Ｓｉ層の除去が不足し、またＮｏ．２９は露点が高いため焼鈍段階でＳｉの表面濃化が促進されて、いずれもＳｉ主体の酸化物が多量に存在し、また粒界にもＳｉ酸化物が生成して酸洗後にクラックが発生し、塗膜密着性に劣る結果となった。
【００７６】
参考までに、本実施例で得られた鋼板の抽出レプリカをＴＥＭ観察した顕微鏡写真、及び化成処理後の鋼板表面のＳＥＭ観察写真を示す。図３は、比較例であるＮｏ．２２の鋼板表面におけるＴＥＭ観察写真であるが、この図３から、鋼板表層領域がＳｉを主体とする酸化物層で覆われていることがわかる。
【００７７】
また図４は、上記鋼板を化成処理した後の表面をＳＥＭで観察した顕微鏡写真である。該図４から、Ｎｏ．２２ではりん酸亜鉛結晶は小さいが隙間が大きいことがわかる。
【００７８】
これに対し図５は、本発明例であるＮｏ．２の鋼板表面におけるＴＥＭ観察写真であるが、鋼板表層領域に上記Ｎｏ．２２の様な層は形成されておらず、代わりに粒状物が微細に分散している。つまり、図５から、Ｎｏ．２の鋼板表層領域には、化成処理性を低下させるＳｉ主体の酸化物はほとんどなく、化成処理性の向上に有効なＭｎ−Ｓｉ複合酸化物が多数存在していることを確認できる。
【００７９】
図６は、上記鋼板を化成処理した後の表面をＳＥＭで観察した顕微鏡写真であるが、該図６から、Ｎｏ．２ではりん酸亜鉛結晶が小さく隙間がないことがわかる。
【図１】
2011102437.tif 000005
【図２】
2011102437.tif 000006
【図３】
2011102437.tif 000007
【図４】
2011102437.tif 000008
【図５】
2011102437.tif 000009
【図６】
2011102437.tif 000010